СПОСОБ ИЗГОТОВЛЕНИЯ ХОЛОДНОДЕФОРМИРОВАННЫХ БЕСШОВНЫХ ТРУБ И ЖАРОПРОЧНАЯ БЕСШОВНАЯ ТРУБА, ИЗГОТОВЛЕННАЯ ЭТИМ СПОСОБОМ

1. Способ изготовления холоднодеформированных бесшовных труб заключается в том, что производят выплавку сплава ХН77ТЮР-ВД в открытых дуговых печах, при температуре 1470-1520°C для получения расходуемого электрода, после производят вакуумно-дуговой переплав расходуемого электрода в ВДП печах для получения ВД-слитка, после чего производят горячую деформацию ВД-слитка на прессе с предварительным нагревом в кольцевой нагревательной печи для получения трубной заготовки, далее обтачивают трубную заготовку на токарно-винторезном станке, просверливают внутреннее отверстие по всей длине трубной заготовки, тем самым осуществляют изготовление гильзы из трубной заготовки, при этом частота вращения сверла 160-200 об/мин, продольная подача сверла 6-16 мм/мин, после чего производят прокатку полученной гильзы, по меньшей мере, в два перехода на стане холодной прокатки труб.
2. Способ по п.1,, отличается тем, что расходуемый электрод имеет размер ⌀310 мм.
3. Способ по п.1, отличающийся тем, что полученный ВД-слиток имеет размер ⌀380 мм.
4. Способ по п.1, отличающийся тем, что деформацию ВД-слитка производят на горизонтальном прессе 6300 тс.
5. Способ по п.1, отличающийся тем, что чистовой размер трубной заготовки равен ⌀120 мм.
6. Способ по п.1, отличающийся тем, что вытягиваемая гильза имеет размер ⌀108×15 мм.
7. Способ по п.1, отличающийся тем, что диаметр внутреннего просверливаемого отверстия равен 78 мм.
8. Способ по п.1, отличающийся тем, что просверливание внутреннего отверстия трубной заготовки осуществляется при частоте вращения заготовки 125 об/мин.
9. Способ по п.1, отличающийся тем, что при просверливании внутреннего отверстия трубной заготовки производится вывод сверла через каждые 150 мм.
10. Способ по п.1, отличающийся тем, что для изготовления труб на стане холодной прокатки типа ХПТР 60-120.
11. Способ по п.1, отличающийся тем, что после прокатки полученной гильзы проводят контрольно-сдаточные испытания труб.
12. Жаропрочная бесшовная труба, изготовленная способом по п.1, характеризующаяся тем, что представляет собой полый профиль постоянного круглого сечения и состоящая из сплава ХН77ТЮР-ВД, содержащего следующие химические элементы, мас.%: хром - 20; титан - 2,7; алюминий - 0,9; железо - 0,9; кремний - 0,3; марганец - 0,2 никель - основа.
13. Жаропрочная бесшовная труба по п.12, отличающийся тем, что может быть немерной длины и имеет размер ⌀80×5 мм.
a
14. Жаропрочная бесшовная труба по п.12, отличающийся тем, что шероховатость поверхности R≤2,5 мкм.